제조 예 4 에서 얻 어 진 아세틸화 셀룰로오스 부직포 에 , 광경 화성 수지 전구체 의 에폭시 화합물 인 비스 페놀 A 형 에폭시 수지 828 EL ( JER 사 제조 ) 100 중량 부 와 경화제 SP 170 ( 아데 카사 제조 ) 1 중량 부 의 혼합액 을 함침 시키 고 , 감압 하 에서 하룻밤 정치 시켰 다 . 이것 을 2 장 의 유리판 사이 에 끼우 고 , 실시 예 1 과 동일 한 램프 를 이용 하 여 방사 조도 1900 mW / ㎠ 하 를 , 라인 속도 2 m / min 로 조사 하 였 다 . 이 때 의 방사 조사량 은 2 . 7 J / ㎠ 였 다 . 이 조작 을 유리면 을 반전 시켜 16 회 실시 하 였 다 . 자외선 조사 후 유리면 의 온도 는 60 ℃ 였 다 . 전체 방사 조사량 은 43 . 2 J / ㎠ 였 다 . 자외선 조사 종료 후 , 유리판 으로부터 떼 어 내 고 , 190 ℃ 의 진공 오븐 중 에서 1 시간 가열 하 여 두께 103 ㎛ 의 양호 한 셀룰로오스 섬유 복합체 를 얻 었 다 . 물 성 을 표 1 에 기재 한다 .